(57)【特許請求の範囲】
【請求項１】
平均単繊維繊度が０．０１〜０．５０ｄｔｅｘの極細繊維からなる不織布と高分子弾性体からなる人工皮革であって、前記高分子弾性体を１０〜５０質量％の割合で含み、前記人工皮革を表面方向に対して垂直に切断したときの断面において、前記人工皮革の立毛部を除く表面から厚み方向２００μｍ以内に存在する、厚み方向に１００μｍ以上の大きさを有する高分子弾性体の塊の表面方向の断面長あたりの数が０．１〜２．５個／ｍｍであることを特徴とする人工皮革。
【請求項２】
補強用織物層を有することを特徴とする請求項１記載の人工皮革。
【請求項３】
平均単繊維繊度０．０１〜０．５０ｄｔｅｘの極細繊維からなる不織布と高分子弾性体からなる人工皮革の製造方法であって、次の（１）〜（４）の工程を順に行うことを特徴とする人工皮革の製造方法。
（１）極細繊維発生型繊維からなる不織布に対して、極細繊維を発生させる処理を行い極細繊維からなる不織布を製造する工程、
（２）前記極細繊維からなる不織布に対して、バイブロウォッシャーにより極細繊維不織布内部に水流を通過させ極細繊維を分散させる処理を施す工程、
（３）前記極細繊維からなる不織布に対して、水溶性樹脂を付与する工程、
（４）前記極細繊維からなる前記不織布に対して、高分子弾性体を付与し凝固させる工程。
【発明の詳細な説明】
【技術分野】
【０００１】
本発明は、色斑がなく均一な外観を有し、弾力感と手触り触感に優れた人工皮革とその製造方法に関するものである。
【背景技術】
【０００２】
極細繊維からなる不織布に高分子弾性体を含浸してなる人工皮革は、本革スエードに似た柔らかで充実感のある触感を有しながら、本革スエードでは達成困難な均一性や洗濯取扱い性の良さという特徴を持つ人工皮革である。このような特徴を生かし、前記の人工皮革は、衣料用途、自動車内装材用途および携帯型電子機器のカバーなど、幅広い用途に使用されてきた。そして近年では、さらなる表面品位の均一化と高級化が望まれている。
【０００３】
一方で、前記の人工皮革を構成する極細繊維と高分子弾性体という２成分系は、さらなる外観の均一性を達成するにあたっては、次のような課題をはらんでいる。
【０００４】
一般に、極細繊維と高分子弾性体は、染料の染着性に差を有する。例えば、特開昭５６−１２８３６６に開示されているように、極細繊維としてポリエステル繊維を用い、高分子弾性体としてポリウレタン樹脂を使用した人工皮革を、分散染料を用いて染色した後、還元洗浄を行った場合には、極細繊維に対しては染料が十分に染着するものの、高分子弾性体に対しての染着は不十分となる。この提案では、この結果、ポリウレタン樹脂の塊が人工皮革の立毛面に露出したとき、繊維に比べ淡い色の箇所が霜降り状に存在し、不均一な外観となるという課題があった。
【０００５】
このような課題を解決する手段としては、高分子弾性体を使用しないか、あるいは使用量を少なく抑える方法が知られている。具体的に、極細繊維からなる不織布をウォータジェットパンチによって交絡させることによって、実質的に高分子弾性体を使用せずに、本革のスエードに似た触感が達成できるとする提案がなされている（特許文献１参照。）。しかしながら、この提案のように繊維分のみからなる人工皮革は、高分子弾性体を含む人工皮革に比較して、ペーパーライクな触感となり、高級感のある弾力感を付与することが困難であった。
【０００６】
また、人工皮革の表面の均一性を向上させる方法として、人工皮革の製造工程途中において、極細繊維発生型繊維からなる不織布を収縮させる工程を経ることも知られている（特許文献２参照。）。この提案によれば、収縮工程を経ることによって、不織布を製造する際のニードルパンチによって生じる針穴を隠し、また繊維密度を高めることによって、高分子弾性体の表面への露出を抑えることができる。しかしながら、この提案によっても、高分子弾性体露出による外観不良を、完全に解消することはできていなかった。
【先行技術文献】
【特許文献】
【０００７】
【特許文献１】特開昭５６−１２８３６６号公報
【特許文献２】特開２００８−１２１１８０号公報
【発明の概要】
【発明が解決しようとする課題】
【０００８】
そこで、本発明の目的は、極細繊維からなる不織布と高分子弾性体からなる人工皮革において、極細繊維とポリウレタン樹脂との色斑がなく、弾力感があり手触り感触が滑らかな均一で表面品位に優れた人工皮革を提供することにある。
【課題を解決するための手段】
【０００９】
本発明者らは、上記の課題を達成すべく鋭意検討を重ねた結果、極細繊維と高分子弾性体との色調差に由来する人工皮革表面の色斑を解消するためには、製造工程途中における極細繊維を分散させ、人工皮革内部に存在する高分子弾性体の塊のサイズを適当な範囲とすることが効果的であることを見出し、本発明に至ったものである。
【００１０】
本発明の人工皮革は、上記の課題を解決せんとするものであって、本発明の人工皮革は、平均単繊維繊度が０．０１〜０．５０ｄｔｅｘの極細繊維からなる不織布と高分子弾性体からなる人工皮革であって、前記の高分子弾性体を１０〜５０質量％の割合で含み、前記人工皮革を表面方向に対して垂直に切断したときの断面において、前記人工皮革の表面から厚み方向２００μｍ以内に存在する、厚み方向に１００μｍ以上の大きさを有する高分子弾性体の塊の表面方向の断面長あたりの数が、０．１〜２．５個／ｍｍであることを特徴とする人工皮革である。
【００１１】
本発明の人工皮革の好ましい態様によれば、前記の人工皮革は補強用織物層を有することである。
【００１２】
また、本発明の人工皮革の製造方法は、平均単繊維繊度０．０１〜０．５０ｄｔｅｘの極細繊維からなる不織布と高分子弾性体からなる人工皮革の製造方法であって、次の（１）〜（４）の工程を順に行う人工皮革の製造方法である。
（１）極細繊維発生型繊維からなる不織布に対して、極細繊維を発生させる処理を行い極細繊維からなる不織布を製造する工程、
（２）前記の極細繊維からなる不織布に対して、バイブロウォッシャーにより極細繊維不織布内部に水流を通過させ極細繊維を分散させる処理を施す工程、
（３）前記極細繊維からなる不織布に対して、水溶性樹脂を付与する工程、
（４）前記の極細繊維からなる前記不織布に対して、高分子弾性体を付与し凝固させる工程。
【発明の効果】
【００１４】
本発明によれば、人工皮革表面に露出する高分子弾性体のサイズを外観上問題を生じない程度にまで抑制し、極細繊維と高分子弾性体の染着性に由来する色斑のない、弾力感があり手触り感触が滑らかにして均一で表面品位に優れた人工皮革が得られる。
【図面の簡単な説明】
【００１５】
【図１】図１は、本発明の人工皮革の構造を例示するための模式断面図である。
【発明を実施するための形態】
【００１６】
次に、本発明を実施するための形態について、詳細に説明する。
【００１７】
本発明の人工皮革は、平均単繊維繊度が０．０１〜０．５０ｄｔｅｘの極細繊維からなる不織布と高分子弾性体からなる人工皮革であって、前記の高分子弾性体を１０〜５０質量％の割合で含み、前記人工皮革を表面方向に対して垂直に切断したときの断面において、前記の人工皮革の表面から厚み方向２００μｍ以内に存在する、厚み方向に１００μｍ以上の大きさを有する高分子弾性体の塊の表面方向の断面長あたりの数が、０．１〜２．５個／ｍｍの人工皮革である。
【００１８】
本発明で用いられる極細繊維の平均単繊維繊度は、０．０１〜０．５０ｄｔｅｘであり、好ましくは０．０４ｄｔｅｘ〜０．３０ｄｔｅｘであり、さらに好ましくは０．１５ｄｔｅｘ〜０．２５ｄｔｅｘである。極細繊維の平均単繊維繊度がこの範囲であることによって、本革スエードに近い柔らかい触感を得るとともに、良好な発色性を実現することができる。平均単繊維繊度が０．０１ｄｔｅｘよりも小さい場合、繊維の表面積割合が増大するため、繊維表面での乱反射が増加し発色が淡くなる。一方、平均単繊維繊度が０．５０ｄｔｅｘよりも大きい場合、触感が硬くなり、本革調の柔軟性が得られない。
【００１９】
本発明で用いられる不織布を構成する繊維としては、ポリエチレンテレフタレート、ポリブチレンテレフタレート、ポリトリメチレンテレフタレートおよびポリ乳酸などのポリエステル、６−ナイロンや６６−ナイロンなどのポリアミド、ポリアクリル、ポリエチレンやポリプロピレンなどのポリオレフィンおよび熱可塑性セルロースなどの溶融紡糸可能な熱可塑性樹脂からなる繊維を用いることができる。
【００２０】
中でも、強度、寸法安定性および耐光性の観点から、ポリエステル繊維を用いることが好ましい。また、不織布は、他の異なる素材の繊維が混合されて構成されることが可能である。
【００２１】
本発明で用いられる極細繊維の横断面形状としては、丸断面でよいが、楕円、扁平および三角などの多角形、扇形および十字型などの異形断面形状のものを採用することができる。
【００２２】
本発明の人工皮革は、高分子弾性体を含む人工皮革であって、高分子弾性体を１０〜５０質量％の割合で含むものである。高分子弾性体の含有割合は、１５〜４０％が好ましく、より好ましくは２０〜３０％である。高分子弾性体の含有割合を上記の範囲とすることによって、本革風の適度な弾力感と、均一な外観を両立することができる。高分子弾性体の含有割合が１０質量％よりも少ない場合、本革のような弾力感を得ることが困難となり、ペーパーライク触感となる。一方、高分子弾性体の含有割合が５０質量％よりも多い場合には、弾力感がゴムライクとなるほか、人工皮革表面に露出する高分子弾性体の量が増加するため、均一な外観を得にくくなる。
【００２３】
本発明の人工皮革において用いられる高分子弾性体としては、ポリウレタン、ポリウレア、ポリウレタン・ポリウレアエラストマー、ポリアクリル酸、アクリロニトリル・ブタジエンエラストマーおよびスチレン・ブタジエンエラストマーなどを用いることができるが、柔軟性とクッション性の観点からポリウレタンが好ましく用いられる。
【００２４】
本発明で用いられるポリウレタンとしては、例えば、平均分子量５００〜３０００のポリエステルジオール、ポリエーテルジオール、ポリカーボネートジオール、あるいはポリエステルポリエーテルジオール等のポリマージオール等から選ばれた少なくとも１種類のポリマージオールと、４，４’−ジフェニルメタンジイソシアネート等の芳香族系、イソホロンジイソシアネート等の脂環族系およびヘキサメチレンジイソシアネート等の脂肪族系のジイソシアネート等から選ばれた少なくとも１種類のジイソシアネートと、エチレングリコール、ブタンジオール、エチレンジアミンおよび４，４’−ジアミノジフェニルメタン等の２個以上の活性水素原子を有する少なくとも１種類の低分子化合物を、所定のモル比で反応させて得られたポリウレタンおよびその変性物が挙げられる。
【００２５】
ポリウレタンの質量平均分子量は、好ましくは５０，０００〜３００，０００である。質量平均分子量を５０，０００以上、より好ましくは１００，０００以上、さらに好ましくは１５０，０００以上とすることにより、人工皮革の強度を保持し、また複合繊維の脱落を防ぐことができる。また、質量平均分子量を３００，０００以下、より好ましくは２５０，０００以下とすることにより、ポリウレタン溶液の粘度の増大を抑えて不織布への含浸を行いやすくすることができる。
【００２６】
また、高分子弾性体には、ポリエステル系、ポリアミド系およびポリオレフィン系などのエラストマー樹脂、アクリル樹脂およびエチレン−酢酸ビニル樹脂などを含有させることができる。
【００２７】
また、本発明で用いられる高分子弾性体には、必要に応じてカーボンブラック等の顔料、染料酸化防止剤、酸化防止剤、耐光剤、帯電防止剤、分散剤、柔軟剤、凝固調整剤、難燃剤、抗菌剤および防臭剤などの添加剤が配合させることができる。
【００２８】
また、高分子弾性体は、有機溶剤中に溶解していても、水中に分散していてもどちらも使用することができる。
【００２９】
本発明の人工皮革は、人工皮革を表面方向に対して垂直に切断したときの断面において、人工皮革の立毛部を除く表面から厚み方向２００μｍ以内に存在する、１００μｍ以上の大きさを有する高分子弾性体の塊の表面方向の断面長あたりの数が、０．１〜２．５個／ｍｍの人工皮革である。
【００３０】
ここで、厚み方向に１００μｍ以上の大きさを有する高分子弾性体の塊の数は、人工皮革を表面方向に対して垂直に切断したときの断面を電子顕微鏡によって観察し計測することによって得られる値を使用する。断面内で連続して存在する高分子弾性体を１個としてカウントし、観察断面以外の場所で連続していても、断面内で分割されているものは分けてカウントする。また、ここで人工皮革の立毛部を除く表面から厚み方向２００μｍとは、人工皮革の立毛部を除いた、不織布の最表面から内側２００μｍまでの区間を指す。
【００３１】
厚み方向に１００μｍ以上の大きさを有する高分子弾性体の塊の表面方向の断面長あたりの数が、上記の範囲内にあることによって、均一な外観と本革風の弾力感および耐久性を達成することができる。
【００３２】
図１は、本発明の人工皮革の構造を例示説明するための模式断面図である。図１において、本発明の人工皮革は、極細繊維（Ａ）の不織布に高分子弾性体が含浸されており、好ましくは表面に極細繊維からなる立毛（Ｃ）を有する。ここで、高分子弾性体の塊（Ｂ）の数を計測する厚み方向の範囲は、立毛部を除く表面から２００μｍ以内の領域（Ｄ）である。また、表面方向の範囲は、断面長（Ｆ）に相当する。
【００３３】
本発明者らは、高分子弾性体を含む人工皮革において、極細繊維と高分子弾性体との肉眼で判別できる色調差は、高分子弾性体が一定以上のサイズを有することによって生じるものであることを見出した。このようなサイズの大きい高分子弾性体は、極細繊維からなる繊維不織布に高分子弾性体を含浸し凝固させる過程で、人工皮革の前駆体である不織布内部もしくは表面近傍に生じるものである。
【００３４】
その後の半裁工程や、起毛工程によって表面に露出し、これが外観上の欠点となる。この過程では、厚み方向に一定以上のサイズを有する高分子弾性体が、表面に露出する可能性が高い。そこで、本発明においては、１００μｍ以上のサイズを有する高分子弾性体の量を、所定の範囲内とすることにより、表面への露出を抑制し、均一な表面外観を達成するものである。
【００３５】
厚み方向に１００μｍ以上の大きさを有する高分子弾性体の塊の数が、２．５個／ｍｍよりも多い場合、表面に露出した高分子弾性体が外観の均一性を損ねる。また、高分子弾性体の塊の数が、０．１個よりも少ない場合には、高分子弾性体が極細繊維をバインドする効果が十分に得られないため、摩擦による毛羽落ち等を生じやすく、また本革調の弾力感のある触感が達成できない。
【００３６】
人工皮革の立毛部を除く表面から厚み方向２００μｍ以内に存在する、厚み方向に１００μｍ以上の大きさを有する高分子弾性体の塊の表面方向の断面長あたりの数のより好ましい範囲は０．１〜２．０個／ｍｍであり、さらに好ましくは０．１〜１．０個／ｍｍである。
【００３７】
また、本発明の人工皮革においては、人工皮革表面の単位面積あたりに存在する長径２５０μｍ以上の高分子弾性体の塊の単位面積あたりの数は、２．０個／ｍｍ２以下であることが好ましい。
【００３８】
ここで、単位表面積あたりに存在する長径２５０μｍ以上の高分子弾性体の塊の存在頻度は、人工皮革表面を電子顕微鏡で観察することによって計測する。長径２５０μｍ以上のサイズを有する高分子弾性体の存在頻度が上記の値の範囲内であることによって、本発明の人工皮革はより均一な表面外観を得られる。
【００３９】
単位面積あたりに存在する長径２５０μｍ以上の高分子弾性体の数が２．０個／ｍｍ２を上回った場合は、高分子弾性体と極細繊維の色調差に由来する外観不良の原因となる。人工皮革表面の単位面積あたりに存在する長径２５０μｍ以上の高分子弾性体の塊の単位面積あたりの数のより好ましい範囲は、１．５個以下であり、さらに好ましくは１．０個以下である。
【００４０】
本発明の人工皮革を構成する極細繊維からなる不織布は、極細繊維の束（極細繊維束）が絡合してなる構造を有するものであることが好ましい態様である。このような構造は、天然皮革に似た構造であり、極細繊維が独立して絡合した構造に比べて、より本革のスエードに近い触感を得ることができる。また、極細繊維が束の状態で絡合していることによって、人工皮革の強度が向上する。このような態様の極細繊維不織布は、極細繊維発現型繊維同士をあらかじめ絡合させた後に、極細繊維を発現させることによって得ることができる。
【００４１】
本発明の人工皮革は、表面に極細繊維からなる立毛を有することが好ましい態様である。極細繊維の立毛によって、本革スエード調の触感を得ることができる。また、立毛層の厚みは、１００μｍ〜４００μｍの間であることが好ましく、より好ましくは１５０μｍ〜３５０μｍであり、さらに好ましくは２００μｍ〜３００μｍである。立毛層の厚みが１００μｍ未満である場合、スエード調の柔軟なタッチが得られない場合があるほか、表面への高分子弾性体の露出部が増加し、外観不良を生じる場合がある。また、立毛層の厚さが４００μｍよりも大きい場合は、表面の立毛同士の絡み合いによって毛玉が発生したり、毛羽の抜け落ちが生じる場合がある。ここで、立毛層の厚みとは、乾燥状態の人工皮革について、立毛を寝かせた状態で表面方向に垂直に切断した断面を電子顕微鏡で観察したとき、極細繊維絡合体からなる不織布部の最上面から立毛部の最上部までの距離を指し、図１における立毛層の厚み（Ｅ）に相当する。
【００４２】
本発明の人工皮革は、不織布に積層させて補強用織編物を有することが好ましい態様である。補強用織編物は、人工皮革の立毛面の反対側の面近傍に存在させることが、品位面から好ましい態様である。補強用織編物を備えることによって、本発明の人工皮革は、より実用上好ましい強度を得ることができる。補強用織編物は、極細繊維不織布と絡合一体化されていることが好ましい。
【００４３】
補強用織編物の構成は、不織布との一体化工程においてニードルパンチ工程を適用する場合、針によって織編物を構成する糸が損傷することを避けるため、撚糸から構成される織編物を使用することが好ましい。
【００４４】
補強用織編物を構成する糸条は、撚数が５００Ｔ／ｍ未満では、糸条を構成する単繊維同士の絞まりが不十分であるため、ニードルに引っかかり損傷しやすい。また、撚数が多すぎても撚糸が硬くなりすぎ、製品風合柔軟化の点から好ましくない。そのため、撚糸の撚数は、５００Ｔ／ｍ以上４５００Ｔ／ｍ以下であることが好ましく、より好ましくは１０００Ｔ／ｍ以上４０００Ｔ／ｍ以下であり、さらに好ましくは１５００Ｔ／ｍ以上４０００Ｔ／ｍ以下であり、最も好ましくは２０００Ｔ／ｍ以上４０００Ｔ／ｍ以下である。
【００４５】
本発明で用いられる補強用織編物は、上記の撚数の撚糸（強撚糸）を少なくとも一部に用いたものが好ましく、特に好ましくは、高強力を発現する観点からすべてに強撚糸を使用したものである。
【００４６】
また、補強用織編物を構成する糸条の繊度（マルチフィラメントの場合は総繊度）は、２００ｄｔｅｘ以上では織編物の目付が大きくなり、そのため人工皮革の目付が大きくなりすぎ、それによって織編物の剛性が高くなるため、人工皮革として満足するほどの柔軟性を得ることが困難となる場合がある。補強用織編物を構成する糸条の繊度は、剛性および目付等の観点から、好ましくは３０ｄｔｅｘ以上１５０ｄｔｅｘ以下であり、より好ましくは５０ｄｔｅｘ以上１３０ｄｔｅｘ以下である。
【００４７】
また、本発明で用いられる補強用織編物を構成する糸条の平均単繊維繊度は、好ましくは１ｄｔｅｘ以上１０ｄｔｅｘ以下であるが、０．００１ｄｔｅｘ以上１ｄｔｅｘ以下の単繊維繊度の極細繊維を用いることもできる。
【００４８】
補強用織編物を構成する糸条は、ポリエステル、ポリアミド、ポリエチレン、ポリプロピレン、およびそれらの共重合体類などからなる合成繊維が好適に用いられる。中でも、ポリエステル、ポリアミドおよびそれらの共重合体類からなる合成繊維を単独でまたは複合もしくは混合して用いることができる。
【００４９】
また、補強用織編物を構成する糸条の形態としては、フィラメントヤーン、紡績糸およびフィラメントと短繊維の混紡糸などを用いることができる。
【００５０】
本発明で用いられる織物としては、平織、綾織、朱子織およびそれらの織組織を基本とした各種織物などが挙げられる。また、編物としては、経編、トリコット編みで代表される緯編、レース編みおよびそれらの編組織を基本とした各種編物のいずれも採用することができる。それらの中でも、加工性の観点から織物が好ましく、特にコストの面で平織織物が好ましく用いられる。また、織物の織密度は、糸条の総繊度や後述する不織布と織編物を絡合させる設備や条件により、適宜設定することができる。
【００５１】
本発明では、このような織編物に、必要に応じて水溶性樹脂を付与することができる。
【００５２】
次に、本発明の人工皮革を製造する方法について説明する。
【００５３】
本発明の人工皮革の製造方法は、極細繊維発生型繊維を紡糸する工程を含むことが好ましい。ここで、極細繊維発生型繊維としては、溶剤等への溶解性の異なる２成分の熱可塑性樹脂を海成分と島成分に用い、後工程で、海成分を溶剤等により溶解除去することによって島成分を極細繊維とする海島型繊維や、２成分以上の熱可塑性樹脂を繊維断面に放射状または多層状に交互に配置し、各成分を剥離分割することによって極細繊維に割繊する剥離型複合繊維などを採用することができる。
【００５４】
これらの複合繊維としては２成分からなる複合繊維はもちろん、３成分以上の成分からなる複合繊維も用いることができる。中でも、海島型繊維は、海成分を除去することによって島成分間、すなわち極細繊維間に適度な空隙を付与することができるので、人工皮革の柔軟性や風合いを改善し、外観をより均一化する効果が得られることから、特に好ましく用いられる。
【００５５】
また、海島型繊維の場合は、海島型複合用口金を用い海成分と島成分を相互配列して紡糸する海島型複合繊維や、海成分と島成分を混合して紡糸する混合紡糸繊維などがあるが、均一な繊度の極細繊維が得られる点、また十分な長さの極細繊維が得られ人工皮革の強度にも資する点から、海島型複合繊維が特に好ましく用いられる。
【００５６】
海島型複合繊維を採用する場合、海成分を構成するポリマーとしては、ポリエチレン、ポリプロピレン、ポリスチレンおよびナトリウムスルホイソフタル酸やポリエチレングリコールなどを共重合した共重合ポリエステル、ポリ乳酸、およびポリビニルアルコールなどを用いることができる。
【００５７】
島成分を構成する成分としては、ポリエチレンテレフタレート、ポリブチレンテレフタレート、ポリトリメチレンテレフタレートおよびポリ乳酸などのポリエステル、６−ナイロンや６６−ナイロンなどのポリアミド、ポリアクリル、ポリエチレンやポリプロピレンなどのポリオレフィンおよび熱可塑性セルロースなどの溶融紡糸可能な熱可塑性樹脂を用いることができる。中でも繊維としたときの、強度、寸法安定性および耐光性の点から、ポリエステル繊維が好ましく用いられる。
【００５８】
極細繊維発生型繊維として海島複合型複合繊維を採用する場合、複海島複合型合繊維に対して島成分の占める質量割合は３０〜９０％であることが好ましい。島成分が３０質量％未満では、海溶解による極細繊維発生処理によって大多数の成分が失われるため、生産性の観点から不利になる場合があるほか、海成分の溶出後に生成する不織布中の空隙が大きくなり、高分子弾性体の塊が肥大化する場合がある。また、島成分の割合が９０質量％を超えると、脱海後も極細繊維の束が分散せず、元の複合繊維の形態を維持する傾向にあり、不織布中の空隙サイズが大きくなることから、同様に高分子弾性体の塊が肥大化する場合がある。これら肥大化した高分子弾性体は、人工皮革表面に露出したときに外観不良の原因となる場合がある。
【００５９】
本発明の人工皮革の製造方法は、上記の極細繊維発生型繊維を不織布化する工程を含むことが好ましい。ここで、不織布化の方法としては、繊維ウェブをニードルパンチやウォータジェットパンチにより絡合させる方法、スパンボンド法、メルトブロー法および抄紙法などを採用することができ、中でも、前述のような極細繊維束の態様とする上で、ニードルパンチやウォータジェットパンチなどの処理を経る方法が好ましい。
【００６０】
また、不織布化の方法として、ニードルパンチやウォータジェットパンチによる絡合法を採用する場合には、極細繊維発生型繊維を長繊維のまま使用し長繊維不織布としてもよく、繊維を任意の長さにカットした上で、単繊維不織布として用いることもできる。風合いや品位を重視する場合には、短繊維不織布が好ましく用いられる。
【００６１】
短繊維不織布とする場合の極細繊維の繊維長は、２５ｍｍ以上９０ｍｍ以下であることが好ましい。極細繊維の繊維長を９０ｍｍ以下とすることにより、良好な品位および風合いとなり、また繊維長を２５ｍｍ以上とすることにより、耐摩耗性が良好な人工皮革とすることができる。
【００６２】
本発明で用いられる不織布には、前述のように補強用織編物を積層一体化させることができる。補強用織編物との一体化により、人工皮革としたときの強度を向上させることができる。補強用織編物を不織布と一体化させる方法としては、ニードルパンチやウォータジェットパンチ等により一体化する方法が好ましく用いられる。また、不織布と補強用織編物を積層一体化させる場合には、不織布を２枚の補強用織編物で挟むようにして積層一体化する方法が、生産性を高める観点から好ましい態様である。
【００６３】
ニードルパンチ処理に用いられるニードルにおいて、ニードルバーブ（切りかき）の数は好ましくは１〜９本である。ニードルバーブを１本以上とすることにより、効率的な繊維の絡合が可能となる。一方、ニードルバーブを９本以下とすることにより、繊維損傷を抑えることができる。
【００６４】
ニードルバーブに引っかかる極細繊維発生型繊維等の複合繊維の本数は、ニードルバーブの形状と複合繊維の直径によって決定される。そのため、ニードルパンチ工程で用いられる針のニードルバーブ形状は、キックアップが０〜５０μｍ、アンダーカットアングルが０〜４０°、スロートデプスが４０〜８０μｍ、およびスロートレングスが０．５〜１．０ｍｍの針が好ましく用いられる。
【００６５】
ニードルパンチ工程におけるパンチング本数は、１０００〜８０００本／ｃｍ２であることが好ましい。パンチング本数を１０００本／ｃｍ２以上とすることにより、緻密性が得られ高精度の仕上げを得ることができる。一方、パンチング本数を８０００本／ｃｍ２以下とすることにより、加工性の悪化、繊維損傷および強度低下を防ぐことができる。
【００６６】
また、補強用織編物と極細繊維発生型繊維不織布を積層一体化する場合、積層時のニードルパンチのニードルのバーブ方向は、シートの進行方向に対して直行する９０±１５°とすることにより、損傷しやすい緯糸を引掛けにくくなる。
【００６７】
また、ウォータジェットパンチ処理を行う場合には、水は柱状流の状態で行うことが好ましい。具体的には、直径０．０５〜１．０ｍｍのノズルから圧力１〜６０ＭＰａで水を噴出させることが好ましい。
【００６８】
ニードルパンチ処理あるいはウォータジェットパンチ処理後の複合繊維からなる不織布の見掛け密度は、０．１５〜０．４５ｇ／ｃｍ３であることが好ましい。見掛け密度を０．１５ｇ／ｃｍ３以上とすることにより、人工皮革が十分な形態安定性と寸法安定性が得られる。一方、見掛け密度を０．４５ｇ／ｃｍ３以下とすることにより、高分子弾性体を付与するための十分な空間を維持することができる。
【００６９】
本発明の人工皮革の製造方法のより好ましい態様においては、このような上記の方法によって得られた極細繊維発生型繊維からなる不織布を、乾熱、湿熱もしくは薬剤処理等の方法、またはそれらの組合せによって収縮させる工程を含むものである。この工程によって不織布が緻密化し、人工皮革としたときの品位を一層向上させることができる。
【００７０】
本発明の人工皮革の製造方法は、極細繊維発生型繊維からなる不織布に対して、極細繊維を発生させる処理を行う工程を含むものである。極細繊維を発生させる工程としては、極細繊維発生型繊維が海島型複合繊維である場合には、海成分を溶剤等により溶解除去する方法をとることができ、また極細繊維発生型繊維が剥離型複合繊維である場合には、複合繊維を物理的または化学的作用により剥離し分割させる処理をとることができる。
【００７１】
中でも、極細繊維発生型繊維として海島型複合繊維を採用する場合の海成分を溶解する溶液もしくは溶剤としては、海成分がポリ乳酸や共重合ポリエステルであれば水酸化ナトリウム等のアルカリ水溶液を用いることができる。また、海成分がポリエチレン等のポリオレフィンやポリスチレンの場合は、トルエンやトリクロロエチレン等の有機溶媒が用いることができる。この極細繊維発生処理（脱海処理）は、溶剤中に極細繊維発生型繊維からなる不織布を浸漬し、窄液することによって行うことができる。
【００７２】
海成分の溶解にアルカリ水溶液を使用する場合は、アルカリ水溶液を不織布に含浸させた状態で、スチーム等で加熱することにより海成分を溶解させることによって行うことができる。また、海成分の溶解にアルカリ水溶駅を使用する場合は、安全面や減量速度の面からアルカリ水溶液の温度が１０〜９７℃であることが好ましく、より好ましくは４０〜９７℃である。
【００７３】
本発明の人工皮革の製造方法においては、極細繊維発生型繊維から極細繊維を発現させた工程と、後述の高分子弾性体を付与する工程の間に、極細繊維を分散させる処理を施す工程を含むことが重要である。この処理を導入することによって、本発明の人工皮革は、表面への高分子弾性体の露出が少なく、均一な外観を有することができる。極細繊維発生型繊維から生じた極細繊維は、極細繊維発現処理後も、もとの複合繊維の形態をある程度保持しており、繊維束として互いに近接して存在している場合が多い。
【００７４】
一方で隣接する別個の複合繊維に由来する極細繊維同士は離れて存在しており、極細繊維からなる不織布の内部には、比較的大きい空隙が存在する場合がある。このような空隙に高分子弾性体の溶液もしくはエマルジョンを充填し、凝固させた場合、大きいサイズの高分子弾性体の塊が生じる。この高分子弾性体が、人工皮革の表面に露出したとき、表面外観の不均一さを生じることになる。
【００７５】
ここで、極細繊維を分散させる処理を施すことによって、極細繊維がばらけ、同一複合繊維由来の極細繊維同士の距離が広がる。これに従い、隣接する別個の複合繊維由来の極細繊維間の距離が縮まり、前述のような、極細繊維不織布中の大きい空隙が減少する。結果として、高分子弾性体溶液もしくはエマルジョンを充填し、凝固させた場合においても、外観不良の原因となるような連続した高分子弾性体の塊が生じることを防ぐことができる。
【００７６】
ここで、極細繊維を分散させる処理としては、液中において極細繊維不織布内部に水流を通過させる方法が好ましく用いられる。水流によって極細繊維の束に機械的な衝撃を与えることによって、極細繊維を分散させることができる。具体的には、バイブロウォッシャーなどの装置を用いることができる。バイブロウォッシャーは、シート全面にわたって均一な分散処理を行うことができる点で、好ましく用いられる。
【００７７】
ただし、液浴外において、局所的な高圧水流による機械的衝撃を与えるウォータジェットパンチのような手法は、ここでは好ましくない。ウォータジェットパンチ処理は、通液が局所的であるために、均一な処理が難しい。ノズル数を増やした場合であっても、長さ方向に筋状の規則的な外観不良を生じる傾向にあり、人工的な風合いの人工皮革となる。
【００７８】
本発明の人工皮革の製造方法においては、極細繊維もしくは極細繊維発生型繊維からなる不織布に、高分子弾性体を付与する前に、一時的な補強材として水溶性樹脂を付与することができる。水溶性樹脂としては、高分子弾性体を付与した後に抽出除去できる樹脂が好ましく、例えば、ポリビニルアルコール、ポリエチレングリコール、糖類および澱粉などを用いることができる。それらの中でも、鹸化度が８０％以上のポリビニルアルコールが好ましく用いられる。
【００７９】
補強材として水溶性樹脂（水溶性高分子化合物）を付与することによって、高分子弾性体が付与されるまでの不織布の厚みの潰れを抑制することができるため、所望の厚みの人工皮革を容易に得ることができる。
【００８０】
また、高分子弾性体を付与する前に水溶性樹脂を付与することによって、極細繊維の表面が水溶性樹脂によって保護されるため、その後の工程で高分子弾性体と直接極細繊維とが直に接触しない構造となる。このような構造では、極細繊維が高分子弾性体に完全には拘束されず、人工皮革として使用したときに、柔軟で弾力感に富んだ風合いを得ることができる。
【００８１】
さらに、水溶性樹脂を付与する工程は、極細繊維を分散させる処理を施す工程と、高分子弾性体を付与する工程の間に行うことが好ましい態様である。極細繊維を補強する前に分散処理を施すことによって、極細繊維の分散性がより向上し、人工皮革として使用したときの外観の均一性を向上させられる。また、極細繊維を主体としてなる不織布に分散処理を施してから、水溶性樹脂による補強を行うことによって、不織布の極細繊維密度を高めることができるため、起毛処理を施し人工皮革として使用したときに立毛密度を高めることができ、外観の均一性が一層向上させることができる。
【００８２】
水溶性樹脂の付与方法としては、水溶性樹脂水溶液を含浸した後にニップロールにて搾取する方法、スプレーにより付与する方法、およびナイフコーターやグラビアロール等でコーティングする方法が挙げられる。
【００８３】
一時的な補強材として付与された水溶性樹脂は、高分子弾性体が付与された後に除去されることが好ましい態様である水溶性樹脂の除去方法としては、熱水による抽出などが好ましく適用される。
【００８４】
本発明の人工皮革の製造方法は、上記の極細繊維を分散させる処理に次いで、極細繊維不織布に高分子弾性体を付与し、凝固させる工程を含むものである。
【００８５】
ここで、本発明の人工皮革に付与される高分子弾性体としては、ポリウレタン、ポリウレア、ポリウレタン・ポリウレアエラストマー、ポリアクリル酸、アクリロニトリル・ブタジエンエラストマーおよびスチレン・ブタジエンエラストマーなどを用いることができるが、柔軟性とクッション性の観点からポリウレタンが好ましく用いられる。
【００８６】
高分子弾性体としてポリウレタンを付与させる際に用いられる溶媒としては、Ｎ，Ｎ’−ジメチルホルムアミドやジメチルスルホキシド等が好ましく用いられるが、ポリウレタンを水中にエマルジョンとして分散させた水分散型ポリウレタン液を用いることもできる。
【００８７】
溶媒に溶解した高分子弾性体溶液に、不織布を浸漬する等して高分子弾性体を不織布に付与し、その後、乾燥等の処理を経ることによって高分子弾性体を実質的に凝固し固化させる。溶剤系のポリウレタン溶液の場合は、非溶解性の溶剤に浸漬することにより凝固させることができる。また、ゲル化性を有する水分散型ポリウレタン液の場合は、ゲル化させた後乾燥する乾式凝固方法等で凝固させることができる。例えば、ポリウレタンのジメチルホルムアミド溶液を含浸させた極細繊維不織布を、次いで水浴中に浸漬することにより、不織布中のポリウレタンを凝固させる方法を取ることができる。
【００８８】
ここで、溶液中の高分子弾性体濃度を適切な範囲とすることにより、人工皮革の外観と触感をより好ましく向上させることができる。例えば、溶剤系ポリウレタンを高分子弾性体として使用する場合、好ましい濃度範囲は５％〜１５％である。高分子弾性体の濃度が１５％より多い場合、凝固時に連続した高分子弾性体の塊のサイズが大きくなり易く、表面に露出したときに外観不良を生じる場合がある。また、高分子弾性体の濃度が５％未満である場合、皮革様の弾力感を付与することができず、ペーパーライクな触感となる場合がある。より好ましい溶剤系ポリウレタンの濃度範囲は、７％〜１３％であり、さらに好ましくは８％〜１２％の範囲である。
【００８９】
乾燥にあたっては、不織布および高分子弾性体の性能が損なわない程度の温度で加熱することができる。
【００９０】
ここで、高分子弾性体が付与された極細繊維からなる不織布の繊維密度は、０．３０〜０．４５ｇ／ｃｍ３の範囲であることが好ましい。ここで、繊維密度は、高分子弾性体が付与された極細繊維からなる不織布全体の見かけ密度のうち、極細繊維と、織編物が一体化されている場合には織編物を構成する繊維の占める成分を差す。この不織布の繊維密度は、不織布全体の見かけ密度と、高分子弾性体を溶解などによって除去する前後の質量の比率などから算出することができる。不織布の繊維密度が０．３０ｇ／ｃｍ３以上であることによって、立毛処理を施したときに立毛密度が高くなるため、表面の均一性を向上させるこができる。また、不織布の繊維密度が０．４５ｇ／ｃｍ３以下であることによって、適度な弾力感を得ることができる。不織布の繊維密度のより好ましい範囲は、０．３１〜０．４０ｇ／ｃｍ３であり、さらに好ましくは０．３２〜０．３８ｇ／ｃｍ３である。
【００９１】
高分子弾性体を付与した極細繊維からなる不織布の繊維密度は、高分子弾性体の付与量や不織布全体の密度を制御することによって、ある程度任意に設定することができる。具体的には、高分子弾性体の付与工程における高分子弾性体の溶液濃度を適切な値とし、極細繊維の発生処理工程や高分子弾性体の付与工程において、不織布を適切なクリアランス設定によってニップする等の方法により、所望の値を得ることが可能である。
【００９２】
本発明の人工皮革の製造方法においては、高分子弾性体を付与した極細繊維からなる不織布を面方向に半裁する工程を含むことができる。半裁工程を含むことによって、人工皮革の生産性を大きく向上させることができる。織編物の積層方法として、極細繊維発生型繊維からなる不織布層を織編物で挟む方法を採用している場合には、高分子弾性体を付与した極細繊維からなる不織布を半裁し、内側の面を立毛面とすることが、スエード調の品位を達成する上で好ましい態様である。また、本発明の人工皮革の製造方法において、極細繊維を分散させることによって外観の均一性を改善する効果は、半裁時の内側を立毛面としたときに、より顕著に得ることができる。
【００９３】
本発明の人工皮革は、少なくとも片面が立毛されている。立毛処理は、サンドペーパーやロールサンダーなどを用いて行うことができる。特に、サンドペーパーを用いることにより、均一かつ緻密な立毛を形成することができる。さらに、人工皮革の表面に均一な立毛を形成させるためには、研削負荷を小さくすることが好ましい。研削負荷を小さくするためには、例えば、バフ段数を３段以上の多段バッフィングとし、各段に使用するサンドペーパーの番手を、ＪＩＳ規定の１２０番〜６００番の範囲とすることがより好ましい態様である。また、起毛処理の前に滑剤としてシリコーン等を付与することは、表面研削による起毛が容易に可能となり、表面品位が非常に良好となる。
【００９４】
本発明の人工皮革には、染色処理を施すことができる。染色方法としては、人工皮革を染色すると同時に揉み効果を与えて人工皮革を柔軟化することができることから、液流染色機を用いることが好ましい。
【００９５】
染色温度は、繊維の種類にもよるが、８０〜１５０℃であることが好ましい。染色温度を８０℃以上、より好ましくは１１０℃以上とすることにより、繊維への染着を効率良く行わせることができる。一方、染色温度を１５０℃以下、より好ましくは１３０℃以下とすることにより、ポリウレタン樹脂の劣化を防ぐことができる。
【００９６】
本発明で用いられる染料は、不織布を構成する繊維の種類にあわせて選択することができる。例えば、不織布を構成する繊維がポリエステル系繊維であれば分散染料を用いることができ、ポリアミド系繊維であれば酸性染料や含金染料を用いることができ、更にそれらの組み合わせを用いることができる。分散染料で染色した場合は、染色後に還元洗浄を行うことができる。
【００９７】
また、染色時に染色助剤を使用することも好ましい態様である。染色助剤を用いることにより、染色の均一性や再現性を向上させることができる。また、染色と同浴または染色後に、シリコーン等の柔軟剤、帯電防止剤、撥水剤、難燃剤、耐光剤および抗菌剤等を用いた仕上げ剤処理を施すことができる。
【００９８】
本発明により得られる人工皮革は、家具、椅子および壁材や、自動車、電車および航空機などの車輛室内における座席、天井および内装などの表皮材として非常に優美な外観を有する内装材、シャツ、ジャケット、カジュアルシューズ、スポーツシューズ、紳士靴および婦人靴等の靴のアッパー、トリム等、鞄、ランドセル、ベルト、財布等、およびそれらの一部に使用した衣料用資材、ワイピングクロス、研磨布、研磨パッド、吸水ロールおよびＣＤカーテン等の工業用資材として好適に用いることができる。
【実施例】
【００９９】
次に、本発明の人工皮革およびその製造方法について、実施例により更に詳細に説明するが、本発明はこれらの実施例のみに限定されるものではない。
【０１００】
［評価方法］
（１）立毛部を除く表面から厚み方向２００μｍ以内に存在する厚み方向に１００μｍ以上の大きさを有する高分子弾性体の塊の横断面長あたりの数：
人工皮革から任意の１０箇所の小片を切り出し、幅方向に沿って表面方向に垂直に切断した横断面を、電子顕微鏡で観察した。倍率は１００倍とした。観察像から、立毛面近傍において、立毛部を除いた不織布部分の表面から、内層へ２００μｍまでの区間に存在する、厚み方向に１００μｍ以上の大きさを有する、断面内で連続した高分子弾性体の塊の数を数えた。また、区間を貫いて存在する、厚み方向に１００μｍ以上の大きさを有する高分子弾性体の塊についても計数した。得られた個数を、観察した断面長（ｍｍ）で割った値を、立毛部を除く表面から２００μｍ以内に存在する厚み方向に１００μｍ以上の大きさを有する高分子弾性体の塊の横断面長あたりの数とした。
【０１０１】
（２）表面の単位面積あたりに存在する長径２５０μｍ以上の高分子弾性体の塊の面積当たりの数：
人工皮革から任意の１０箇所の小片を切り出し、表面を電子顕微鏡で観察した。倍率は５０倍とした。観察像から、表面に露出している長辺が２５０μｍ以上の高分子弾性体の塊の数を数えた。区間を跨いで存在する、前記のサイズの塊についても数えた。得られた個数を、観察した面の面積で割った値を、表面の単位面積あたりに存在する長径２５０μｍ以上の高分子弾性体の塊の面積あたりの数とした。
【０１０２】
（３）人工皮革の外観品位（均一性）：
人工皮革の外観品位（均一性）は、健康状態の良好な成人男性と成人女性各１０名ずつ、計２０名を評価者として、目視と官能評価によって下記のように５段階評価し、最も多かった評価を外観品位とした。外観品位は、３級〜５級を良好とした。
５級：人工皮革の表面全体が均一な立毛で覆われており、色調が均一である。
４級：５級と３級の間の評価である。
３級：立毛状態にばらつきは見られるが、地の露出はなく色調は概ね均一である。
２級：３級と１級の間の評価である。
１級：立毛にばらつきがあり、部分的に地が露出しており色調が不均一である。
【０１０３】
（４）人工皮革の触感品位（弾力感）：
人工皮革の外観品位（弾力感）は、健康状態の良好な成人男性と成人女性各１０名ずつ、計２０名を評価者として、指先による触感によって下記のように５段階評価し、最も多かった評価を表面タッチとした。表面タッチは、３級〜５級を良好とした。
５級：本革のような弾力感を有しており、触感は良好である。
４級：５級と３級の間の評価である。
３級：弾力感に劣るが、触感はまずまず良好である。
２級：３級と１級の間の評価である。
１級：弾力感に乏しく、紙のような触感である。全体的に繊維の分散状態は非常に悪く、ざらつきが強く、表面タッチは不良である。
【０１０４】
［実施例１］
＜原綿＞
（島成分：難溶出性ポリマー）
島成分として、融点が２６０℃で固有粘度が０．７２のＰＥＴを用いた。
【０１０５】
（海成分：易溶出性ポリマー）
海成分として、融点が２４０℃で固有粘度が０．６９の５−スルホイソフタル酸ナトリウムを８モル％共重合したＰＥＴ（共重合ＰＥＴ）を用いた。
【０１０６】
（紡糸・延伸）
上記の海成分と島成分を用い、１６島／ホールの海島型複合紡糸口金を用いて、紡糸温度が２８５℃、島／海質量比率が８０／２０、島成分の吐出量が１．２ｇ／分・ホール、海成分の吐出量が０．３ｇ／分・ホールであり、そして紡糸速度が１２００ｍ／分の条件で溶融紡糸した。
【０１０７】
次いで、得られた糸条を、６８℃の温度の液浴中でトータル倍率が３．７倍となるように２段延伸し、スタッフィングボックス型のクリンパーを用いて、クリンパー温度６５℃で捲縮を付与した。得られた複合繊維を繊維長５１ｍｍにカットして、海島型複合繊維の原綿を得た。
【０１０８】
＜補強用織物＞
固有粘度（ＩＶ）が０．６５のＰＥＴ単成分からなる単糸で、撚数が２５００Ｔ／ｍからなるマルチフィラメント（総繊度８４ｄｔｅｘ、７２フィラメント）を緯糸に用い、固有粘度（ＩＶ）が０．６５の単成分からなる単糸で、撚数が２５００Ｔ／ｍからなるマルチフィラメント（総繊度８４ｄｔｅｘ、７２フィラメント）を経糸として用い、織密度が経９７本／２．５４ｃｍ、緯７６本／２．５４ｃｍで、１００℃の温度で５分間の乾熱処理での乾熱面積収縮率が１％であり、１４０℃の温度で５分間での乾熱面積収縮率が１７％の平織物を製織した。
【０１０９】
＜不織布＞
上記の原綿を用いて、カードとクロスラッパー工程を経て積層繊維ウェブを形成した。次いで、トータルバーブデプスが  ０．０７５ｍｍのニードル１本を植込んだニードルパンチ機を用いて、針深度７ｍｍ、パンチ本数４０００本／ｃｍ２でニードルパンチした。また、このニードルパンチ工程において、前記の補強用織物を不織布の上下に積層した。この工程において、目付が８３７ｇ／ｍ２の極細繊維発生型繊維からなる不織布を作製した。
【０１１０】
＜極細繊維発現処理＞
上記のようにして得られた極細繊維発生型繊維からなる不織布を、９５℃の温度に加熱した濃度１０ｇ／Ｌの水酸化ナトリウム水溶液に浸漬して３０分間処理を行い、海島型複合繊維の海成分を除去した脱海シートを得た。
【０１１１】
＜極細繊維の分散処理＞
海島型複合繊維の海成分を除去し、極細繊維を発現させた脱海シートを、バイブロウォッシャーで処理し、水中で、脱海シート内部に水流を通過させ、極細繊維の分散処理を行った。
【０１１２】
＜高分子弾性体の付与＞
極細繊維の分散処理を施した脱海シートに、ポリビニルアルコールを付与して一時的に補強した後に、固形分濃度１１質量％に調整したポリカーボネート系ポリウレタン（ＰＵ）樹脂ＤＭＦ（Ｎ，Ｎ−ジメチルホルムアミド）溶液を含浸し、ＤＭＦ濃度３０質量％の水溶液中でポリウレタンを凝固させた。その後、ＤＭＦとポリビニルアルコールを熱水で除去し、１２０℃の温度で１０分間熱風乾燥することにより、不織布のポリエステル成分質量に対するポリウレタン樹脂の質量が３０質量％となるようにポリウレタン樹脂を付与した極細繊維からなる不織布を得た。このポリウレタン樹脂が付与された極細繊維からなる不織布の繊維密度は、０．３２ｇ／ｃｍ３であった。
【０１１３】
上記のポリウレタン樹脂を付与した人工皮革を厚さ方向に半裁し、半裁によって生成した面を２４０メッシュのエンドレスサンドペーパーを用いた研削によって起毛処理を施した後、サーキュラー染色機を用いて分散染料により１２５℃の温度で染色し還元洗浄を行い、人工皮革を得た。
【０１１４】
実施例１の人工皮革は、立毛部を除く表面から厚み方向２００μｍ以内に存在する、厚み方向に１００μｍ以上の大きさを有する高分子弾性体の塊の断面長さあたりの数が、０．６個／ｍｍであり、また、表面の単位面積あたりに存在する長径２５０μｍ以上の高分子弾性体の塊の面積当たりの数が０．１個／ｍｍ２であった。また、表面全体が極細繊維の立毛で覆われており、均一な外観とスエード調の柔らかな触感を有していた。外観品位（均一性）の評価結果は５級で、触感品位（弾力感）の評価結果は５級であり、外観および触感ともに良好な評価結果であった。実施例１の人工皮革の特性値を、表１に示す。
【０１１５】
［実施例２］
高分子弾性体の付与工程において、高分子弾性体の濃度を１３％とし、半裁前のポリウレタン樹脂を付与された極細繊維からなる不織布の繊維密度を０．３３ｇ／ｃｍ３としたこと以外は、実施例１と同じ方法で人工皮革を得た。実施例２の人工皮革は、立毛部を除く表面から厚み方向２００μｍ以内に存在する、厚み方向に１００μｍ以上の大きさを有する高分子弾性体の塊の断面長さあたりの数が、２．２個／ｍｍであり、表面の単位面積あたりに存在する長径２５０μｍ以上の高分子弾性体の塊の面積当たりの数が１．１個／ｍｍ２であった。また、表面全体が極細繊維の立毛で覆われており、均一な外観とスエード調の柔らかな触感を有していた。外観品位（均一性）の評価結果は４級で、触感品位（弾力感）の評価結果は５級であり、外観および触感ともに良好な評価結果であった。実施例２の人工皮革の特性値を、表１に示す。
【０１１６】
［実施例３］
原綿の紡糸工程において、島成分の吐出量を０．６ｇ／分・ホールとし、海成分の吐出量を０．１５ｇ／分・ホールとし、半裁前のポリウレタン樹脂を付与した極細繊維からなる不織布の繊維密度を０．３２ｇ／ｃｍ３としたこと以外は、実施例１と同じ方法で人工皮革を得た。実施例３の人工皮革は、立毛部を除く表面から厚み方向２００μｍ以内に存在する、厚み方向に１００μｍ以上の大きさを有する高分子弾性体の塊の断面長さあたりの数が、０．８個／ｍｍであり、表面の単位面積あたりに存在する長径２５０μｍ以上の高分子弾性体の塊の面積当たりの数が０．３個／ｍｍ２であった。また、表面全体が極細繊維の立毛で覆われており、均一な外観とスエード調の柔らかな触感を有していた。外観品位（均一性）の評価結果は５級で、触感品位（弾力感）の評価結果は５級であり、外観および触感ともに良好な評価結果であった。実施例３の人工皮革の特性値を、表１に示す。
【０１１７】
［実施例４］
原綿の紡糸工程において、島／海質量比率が９０／１０、島成分の吐出量を１．９ｇ／分・ホールとし、海成分の吐出量を０．２ｇ／分・ホールとし、半裁前のポリウレタン樹脂を付与した極細繊維からなる不織布の繊維密度を０．３５ｇ／ｃｍ３としたこと以外は、実施例１と同じ方法で人工皮革を得た。実施例４の人工皮革は、立毛部を除く表面から厚み方向２００μｍ以内に存在する、厚み方向に１００μｍ以上の大きさを有する高分子弾性体の塊の断面長さあたりの数が、１．３個／ｍｍであり、表面の単位面積あたりに存在する長径２５０μｍ以上の高分子弾性体の塊の面積当たりの数が０．８個／ｍｍ２であった。また、表面全体が極細繊維の立毛で覆われており、均一な外観とスエード調の柔らかな触感を有していた。外観品位（均一性）の評価結果は４級で、触感品位（弾力感）の評価結果は５級であり、外観および触感ともに良好な評価結果であった。実施例４の人工皮革の特性値を、表１に示す。
【０１１８】
［実施例５］
高分子弾性体の付与工程において、高分子弾性体の濃度を９％とし、半裁前のポリウレタン樹脂を付与した極細繊維からなる不織布の繊維密度を０．３８ｇ／ｃｍ３としたこと以外は、実施例１と同じ方法で人工皮革を得た実施例５の人工皮革は、立毛部を除く表面から厚み方向２００μｍ以内に存在する、厚み方向に１００μｍ以上の大きさを有する高分子弾性体の塊の断面長さあたりの数が、０．２個／ｍｍであり、表面の単位面積あたりに存在する長径２５０μｍ以上の高分子弾性体の塊の面積当たりの数が０．１個／ｍｍ２未満であった。また、表面全体が極細繊維の立毛で覆われており、均一な外観とスエード調の柔らかな触感を有していた。外観品位（均一性）の評価結果は５級で、触感品位（弾力感）の評価結果は３級であり、外観および触感ともに良好な評価結果であった。実施例５の人工皮革の特性値を、表１に示す。
【０１１９】
［実施例６］
高分子弾性体の付与工程において、高分子弾性体の濃度を１３％とし、半裁前のポリウレタン樹脂を付与した極細繊維からなる不織布の繊維密度を０．３０ｇ／ｃｍ３としたこと以外は、実施例１と同じ方法で人工皮革を得た。半裁前の人工皮革の繊維密度は、０．２５ｇ／ｃｍ３であった。実施例６の人工皮革は、立毛部を除く表面から厚み方向２００μｍ以内に存在する、厚み方向に１００μｍ以上の大きさを有する高分子弾性体の塊の断面長さあたりの数が、２．３個／ｍｍであり、表面の単位面積あたりに存在する長径２５０μｍ以上の高分子弾性体の塊の面積当たりの数が２．５個／ｍｍ２であった。また、表面全体が極細繊維の立毛で覆われており、均一な外観とスエード調の柔らかな触感を有していた。外観品位（均一性）の評価結果は３級で、触感品位（弾力感）の評価結果は３級であり、外観および触感ともに良好な評価結果であった。実施例６の人工皮革の特性値を、表１に示す。
【０１２０】
【表１】
0006613764.tif 000002
【０１２１】
［比較例１］
極細繊維発現処理の後に、繊維の分散処理を行わず、半裁前のポリウレタン樹脂を付与した極細繊維からなる不織布の繊維密度を０．２９ｇ／ｃｍ３としたこと以外は、実施例２と同じ方法で、人工皮革を得た。比較例１の人工皮革は、表層から厚み方向２００μｍ以内に存在する、厚み方向に１００μｍ以上の大きさを有する高分子弾性体の塊の断面長さあたりの数が、２．６個／ｍｍであり、表面の単位面積あたりに存在する長径２５０μｍ以上の高分子弾性体の塊の面積当たりの数が２．４個／ｍｍ２であった。また、表面に高分子弾性体の露出が見られ、外観面では極細繊維と高分子弾性体の色調差に由来する外観不良が、触感面では高分子弾性体塊に由来するザラツキを有していた。外観品位（均一性）の評価結果は２級で、触感品位（弾力感）の評価結果は３級であり、良好な結果が得られなかった。比較例１の人工皮革の特性値を、表２に示す。
【０１２２】
［比較例２］
極細繊維の分散処理とポリビニルアルコールの付与工程の順序を入れ替え、バイブロウォッシャーによる極細繊維の分散処理の前に、ポリビニルアルコールを付与して一時的に補強し、半裁前のポリウレタン樹脂を付与した極細繊維からなる不織布の繊維密度を０．３０ｇ／ｃｍ３としたこと以外は、実施例１と同じ方法で人工皮革を得た。実施例５の人工皮革は、立毛部を除く表面から厚み方向２００μｍ以内に存在する、厚み方向に１００μｍ以上の大きさを有する高分子弾性体の塊の断面長さあたりの数が、３．２個／ｍｍであり、表面の単位面積あたりに存在する長径２５０μｍ以上の高分子弾性体の塊の面積当たりの数が２．９個／ｍｍ２であった。また、表面に高分子弾性体の露出が見られ、外観面では極細繊維と高分子弾性体の色調差に由来する外観不良が、触感面では高分子弾性体塊に由来するザラツキを有していた。外観品位（均一性）の評価結果は２級で、触感品位（弾力感）の評価結果は３級であり、良好な結果が得られなかった。比較例１の人工皮革の特性値を、表２に示す。
【０１２３】
［比較例３］
実施例１と同じ原綿を用いてカードとクロスラッパー工程を経て積層繊維ウェブを形成し、実施例１と同じニードルパンチマシン機を用いて、針深度７ｍｍ、パンチ本数１５００本／ｃｍ２の条件でニードルパンチし、短繊維不織布を得た。次いで、得られた短繊維不織布について、実施例１と同じ方法で極細繊維発現処理を行い、極細繊維不織布を得た。得られた短繊維不織布を実施例１と同じ織物に積層し、０．１ｍｍの噴射孔径で、０．６ｍｍ間隔のノズルヘッドからなるウォータージェットパンチマシンにて、１ｍ／分の処理速度で、不織布側から、５ＭＰａ、１０ＭＰａ、２０ＭＰａの圧力で処理し、次いで織物側から１０ＭＰａ、２０ＭＰａの圧力で処理した。さらに、カレンダー処理を行い、不織布の圧縮処理を行った。このようにして得られた、高分子弾性体を含まない、極細繊維からなる不織布の繊維密度は、０．４１ｇ／ｃｍ３であった。得られた極細繊維からなる不織布について、実施例１と同じ方法で半裁し、起毛染色処理を行い、人工皮革を得た。
【０１２４】
比較例３の人工皮革は、高分子弾性体を含んでいないため、表層から厚み方向２００μｍ以内に存在する、厚み方向に１００μｍ以上の大きさを有する高分子弾性体の塊の断面長さあたりの数が、０．１個／ｍｍ未満であり、表面の単位面積あたりに存在する長径２５０μｍ以上の高分子弾性体の塊の面積当たりの数が０．１個／ｍｍ２未満であった。表面全体が極細繊維の立毛で覆われており、均一な外観を有していたが、風合いはペーパーライクで、弾力性に乏しいものであった。外観品位（均一性）の評価結果は５級で、触感品位（弾力感）の評価結果は２級であり、良好な結果が得られなかった。比較例３の人工皮革の特性値を、表２に示す。
【０１２５】
【表２】
0006613764.tif 000003
【符号の説明】
【０１２６】
（Ａ）：極細繊維
（Ｂ）：高分子弾性体の塊
（Ｃ）：極細繊維からなる立毛
（Ｄ）：立毛部を除く表面から２００μｍ以内の領域
（Ｅ）：立毛層の厚み
（Ｆ）：断面長
【図１】
0006613764.tif 000004